(57)【特許請求の範囲】
【請求項１】
一般式：ＮＨ４ＭＰＯ４・ｎＨ２Ｏ（Ｍは、Ｆｅ、Ｍｎ、ＮｉおよびＣｏからなる群から選択される少なくともＣｏを含む１種以上、０≦ｎ≦１）で表されるリン酸アンモニウム遷移金属からなるリチウム二次電池用正極活物質の前駆体の製造法であって、
２価のＭイオンとリン酸化物イオンとの混合溶液を調製する混合溶液調製工程と、
アンモニアを添加して、該混合溶液のｐＨを７〜９の範囲に調整して、共沈殿させ、リン酸アンモニウムＭ塩（ＮＨ４ＭＰＯ４・ｎＨ２Ｏ）を得る晶析工程とを、
備えることを特徴とするリチウム二次電池用正極活物質の前駆体の製造方法。
【請求項２】
前記晶析工程において、前記混合溶液を２５〜６０℃に保持すること特徴とする請求項１に記載のリチウム二次電池用正極活物質の前駆体の製造方法。
【請求項３】
前記混合溶液調製工程において、２価のＭイオンの供給原料として、硫酸塩および塩化物塩からなる群から選択される１種以上の水溶性金属塩を用いることを特徴とする請求項１又は２に記載のリチウム二次電池用正極活物質の前駆体の製造方法。
【請求項４】
前記混合溶液調製工程において、リン酸化物イオンの供給原料として、リン酸およびリン酸二水素アンモニウムからなる群から選択される１種以上の水溶性塩を用いることを特徴とする請求項１又は２に記載のリチウム二次電池用正極活物質の前駆体の製造方法。
【請求項５】
前記晶析工程が非酸化性雰囲気下で行われること特徴とする請求項１〜４のいずれかに記載のリチウム二次電池用正極活物質の前駆体の製造方法。
【請求項６】
前記晶析工程で得られたリン酸アンモニウムＭ塩（ＮＨ４ＭＰＯ４・ｎＨ２Ｏ）を洗浄する洗浄工程を、さらに、備えることを特徴とする請求項１〜５のいずれかに記載のリチウム二次電池用正極活物質の前駆体の製造方法。
【請求項７】
請求項１〜６のいずれかに記載の製造方法により得られ、リン酸アンモニウム遷移金属からなるリチウム二次電池用正極活物質の前駆体であって、
一般式：ＮＨ４ＭＰＯ４・ｎＨ２Ｏ（Ｍは、Ｆｅ、Ｍｎ、ＮｉおよびＣｏからなる群から選択される少なくともＣｏを含む１種以上、０≦ｎ≦１）で表され、ナトリウム含有量が０．０１質量％以下であることを特徴とするリチウム二次電池用正極活物質の前駆体。
【請求項８】
請求項７に記載のリチウム二次電池用正極活物質の前駆体とリチウム塩との混合後、不活性または還元雰囲気下において、２００〜５００℃で焼成して、一般式：ＬｉＭＰＯ４（Ｍは、Ｆｅ、Ｍｎ、ＮｉおよびＣｏからなる群から選択される少なくともＣｏを含む１種以上）で表されるリチウム遷移金属複合リン酸塩を得ることを特徴とするリチウム二次電池用正極活物質の製造方法。
【請求項９】
前記前駆体とリチウム塩との混合時に、さらに、炭素源を混合した後、６００〜８００℃で焼成することを特徴とする請求項８に記載のリチウム二次電池用正極活物質の製造方法。
【請求項１０】
前記２００〜５００℃での焼成により得られたリチウム遷移金属複合リン酸塩と、炭素源との混合物を、不活性または還元雰囲気下において、６００〜８００℃で熱処理することを特徴とする請求項８に記載のリチウム二次電池用正極活物質の製造方法。
【請求項１１】
前記焼成前に、予め、前記前駆体の粉砕を行うことを特徴とする請求項８又は９にリチウム二次電池用正極活物質の製造方法。
【請求項１２】
前記熱処理前に、予め、前記リチウム遷移金属複合リン酸塩の粉砕を行うことを特徴とする請求項１０に記載のリチウム二次電池用正極活物質の製造方法。
【発明の詳細な説明】
【技術分野】
【０００１】
本発明は、リチウム二次電池用正極活物質の前駆体とその製造方法および該前駆体を用いたリチウム二次電池用正極活物質の製造方法に関する。
【背景技術】
【０００２】
リチウム二次電池は、軽量でエネルギー密度が高いことから、携帯電話、ノート型パソコン、その他ＩＴ機器などの小型電池に幅広く使用されており、これらの用途には、主としてＬｉＣｏＯ２、ＬｉＣｏ１／３Ｎｉ１／３Ｍｎ１／３Ｏ２、ＬｉＮｉＯ２などの層状岩塩化合物正極活物質が用いられている。
そして、ＩＴ機器の発展、普及に伴い、現在もその需要が世界的な規模で伸びている。これらの小型電池に加えて、産業用の大型電池においても、ハイブリッド自動車（ＨＥＶ）用、プラグインハイブリッド自動車（ＰＨＥＶ）、電気自動車（ＥＶ）用、電力平準化用、電力貯蔵用など、さらに多方面にその需要の拡大が期待され、研究開発も盛んに行われている。
【０００３】
このような状況下、産業用の大型電池が本格的に実用化されるための課題として、正極活物質には、高い安全性、高寿命、高出力、低価格が要求されている。その中で高い安全性と優れたサイクル性能を示す材料として、オリビン型正極活物質が、ＬｉＣｏＯ２やＬｉＣｏ１／３Ｎｉ１／３Ｍｎ１／３Ｏ２等の代替正極活物質として、注目されている。
代表的な上記オリビン型正極活物質として、リチウム鉄燐酸塩（ＬｉＦｅＰＯ４）が挙げられる。ＬｉＦｅＰＯ４は、構成元素がＬｉを除き全てクラーク数の上位にあるので、資源的制約が少なく、低価格な原料から合成し得る材料であり、かつ理論容量に近い容量を高効率で実現している。また、全ての酸素がリンと共有結合して、リン酸の強固な骨格を有し、構造が安定なため、安全性が高く、サイクル寿命も長いという性質から、リチウム二次電池の正極活物質として、工業的に生産され実用化されている。
【０００４】
しかしながら、上記ＬｉＦｅＰＯ４にも、いくつかのデメリットがある。１つは、電子伝導性、Ｌｉイオン伝導性が、従来の層状岩塩化合物正極活物質と比較して、低いという課題である。これについては、ＬｉＦｅＰＯ４粒子を数十〜数百ｎｍに微細化し、さらに黒鉛などの導電性材料で被覆・複合化して、導電性を付与することなどで改善が図られている。もう１つは、Ｌｉ金属に対する電位が３．３Ｖと層状岩塩化合物正極活物質よりも低いため、重量エネルギー密度が低いという課題である。これについては、材料の本質的な性質であり、改善は難しい。
【０００５】
ところで、ＬｉＦｅＰＯ４と同じオリビン型のリチウムマンガンリン酸複合塩（ＬｉＭｎＰＯ４）や、リチウムコバルトリン酸複合塩（ＬｉＣｏＰＯ４）は、Ｌｉ金属に対する電圧が、それぞれ４．２Ｖ、４．８Ｖと、層状岩塩化合物正極活物質と同等の電位を示し、高重量エネルギー密度が期待されるため、世界中の開発者の注目を集めている。
一方で、ＬｉＭｎＰＯ４は、ＬｉＦｅＰＯ４よりもさらに電子伝導性が低いため、電気化学特性を引き出すためには、更なる工夫が必要になるという課題がある。また、現在一般的に用いられている非水溶液電解質では、ＬｉＣｏＰＯ４の作動電圧である４．８Ｖで分解してしまうので、ＬｉＣｏＰＯ４を正極活物質として、使用できないという問題があり実用化に至っていない。
【０００６】
上記ＬｉＭｎＰＯ４またはＬｉＣｏＰＯ４の製造方法としては、マンガン原料である炭酸マンガン（ＭｎＣＯ３）、または２価のコバルト原料である酸化コバルト（Ｃｏ３Ｏ４）を、炭酸リチウム及び燐酸二水素アンモニウム等と混合し、焼成する固相反応による製造方法が提案されている（例えば、特許文献１参照。）。
しかし、一般的に固相法では、反応に必要な温度が高いために、１次粒子の粗大化や凝集成長しやすく、粒子径が大きくなる。上記のように導電率が低いＬｉＭｎＰＯ４またはＬｉＣｏＰＯ４では、強力な微細化処理が必要となる。極度の微粒子化処理には、湿式ミルでアルミナやジルコニア球等を媒体として処理することが一般的であるが、粉砕時に不純物が混入しやすく、処理後の乾燥処理も必要である。以上のように固相反応法に関しては、焼成工程での効率は非常に良好であるが、高温処理による粒子の粗大化が避けられず、非常に時間とコストがかかるという問題がある。
また、黒鉛などによる導電性の付与は、導電性の改善のために必要であり、ＬｉＭｎＰＯ４またはＬｉＣｏＰＯ４粒子の表面を、均一に被覆することが望ましい。そのためには、これらの粒子を微細化した後に炭素源を添加し、再度熱処理を行う必要があり、工程が長くなり、コストが増加する。固相反応法において、前駆体段階で炭素源を添加すると、合成反応を阻害してしまうので、一段の熱処理で導電性炭素複合化を行うのは極めて困難である。
【０００７】
一方、前駆体を水熱法で合成し低温で焼成することにより、ＬｉＭｎＰＯ４またはＬｉＣｏＰＯ４を得る製造方法が提案されている（例えば、非特許文献１参照）。低温反応でＬｉＭＰＯ４（Ｍ：遷移金属）を合成できるため、１００ｎｍ以下の微細粒子を得ることができるとされている。
しかし、水熱法は、溶媒に対するＬｉ、Ｍ、Ｐ原料濃度が低く、また、反応には高圧容器を用いるため、効率的な大量合成には向かないという欠点があり、やはり価格的に大型電池用に適さない。
【０００８】
さらに、ゾル−ゲル法により、Ｌｉ、Ｍ、Ｐの各原料を分子レベルで均一に配合した前駆体を用い、低温の熱処理により、ＬｉＭＰＯ４を得る方法も、大学などで盛んに検討され、微細なＬｉＭＰＯ４粒子が得られることが報告されている。また、原料に含まれる有機成分の熱分解により、導電性炭素の複合化も行われ、良好な導電率が得られる。しかし、高価な有機原料を用いること、用いる塩によっては合成時に硫酸、硝酸、塩酸や有機物などの分解ガスを発生するため、これらに対する処理が必要となり工業生産に適したものではない。
以上のように、これまでの製造方法では、上述のような問題があり、微細で高性能なＬｉＭｎＰＯ４またはＬｉＣｏＰＯ４のようなオリビン型正極活物質を、工業的で安価に製造する方法は、開発されていないのが現状である。
【先行技術文献】
【特許文献】
【０００９】
【特許文献１】特開平１１−２５９８３号公報
【非特許文献】
【００１０】
【非特許文献１】Ｊ  Ｃｈｅｎ，ｅｔ  ａｌ．，Ｓｏｌｉｄ  Ｓｔａｔｅ  Ｉｏｎｉｃｓ  １７８（２００８）  １６７６−１６９３
【発明の概要】
【発明が解決しようとする課題】
【００１１】
本発明の目的は、上記従来技術の問題点に鑑み、粒子径が微細で、正極活物質として用いた場合、優れた電池特性を示すオリビン型のリチウム二次電池用正極活物質と、組成が均一で微細な前駆体を用いたリチウム二次電池用正極活物質の製造方法とを、さらには、その正極活物質を用いて良好な特性を有するリチウム二次電池を、提供することにある。
【課題を解決するための手段】
【００１２】
本発明者らは、上記課題を解決するため、均一に混合され、粒子径が微細なリチウム遷移金属複合リン酸塩について、鋭意検討した結果、リン酸アンモニウム遷移金属塩を原料として混合し、低温で焼成することにより、上記リチウム遷移金属複合リン酸塩が得られることを見出し、この知見に基づき、本発明を完成するに至った。
【００１３】
すなわち、本発明の第１の発明によれば、一般式：ＮＨ４ＭＰＯ４・ｎＨ２Ｏ（Ｍは、Ｆｅ、Ｍｎ、ＮｉおよびＣｏからなる群から選択される少なくともＣｏを含む１種以上、０≦ｎ≦１）で表されるリン酸アンモニウム遷移金属からなるリチウム二次電池用正極活物質の前駆体の製造法であって、２価のＭイオンとリン酸化物イオンとの混合溶液を調製する混合溶液調製工程と、アンモニアを添加して、該混合溶液のｐＨを７〜９の範囲に調整して、共沈殿させ、リン酸アンモニウムＭ塩（ＮＨ４ＭＰＯ４・ｎＨ２Ｏ）を得る晶析工程とを、備えることを特徴とするリチウム二次電池用正極活物質の前駆体の製造方法が提供される。
【００１４】
本発明の第２の発明によれば、第１の発明において、前記晶析工程において、前記混合溶液を２５〜６０℃に保持すること特徴とするリチウム二次電池用正極活物質の前駆体の製造方法が提供される。
また、本発明の第３の発明によれば、第１又は２の発明において、前記混合溶液調製工程において、２価のＭイオンの供給原料として、硫酸塩および塩化物塩からなる群から選択される１種以上の水溶性金属塩を用いることを特徴とするリチウム二次電池用正極活物質の前駆体の製造方法が提供される。
さらに、本発明の第４の発明によれば、第１又は２の発明において、前記混合溶液調製工程において、リン酸化物イオンの供給原料として、リン酸およびリン酸二水素アンモニウムからなる群から選択される１種以上の水溶性塩を用いることを特徴とするリチウム二次電池用正極活物質の前駆体の製造方法が提供される。
【００１５】
また、本発明の第５の発明によれば、第１〜４のいずれかの発明において、前記晶析工程が非酸化性雰囲気下で行われること特徴とするリチウム二次電池用正極活物質の前駆体の製造方法が提供される。
さらに、本発明の第６の発明によれば、第１〜５のいずれかの発明において、前記晶析工程で得られたリン酸アンモニウムＭ塩（ＮＨ４ＭＰＯ４・ｎＨ２Ｏ）を洗浄する洗浄工程を、さらに、備えることを特徴とするリチウム二次電池用正極活物質の前駆体の製造方法が提供される。
【００１６】
また、本発明の第７の発明によれば、第１〜６のいずれかの発明に係る製造方法により得られ、リン酸アンモニウム遷移金属からなるリチウム二次電池用正極活物質の前駆体であって、一般式：ＮＨ４ＭＰＯ４・ｎＨ２Ｏ（Ｍは、Ｆｅ、Ｍｎ、ＮｉおよびＣｏからなる群から選択される少なくともＣｏを含む１種以上、０≦ｎ≦１）で表され、ナトリウム含有量が０．０１質量％以下であることを特徴とするリチウム二次電池用正極活物質の前駆体が提供される。
【００１７】
一方、本発明の第８の発明によれば、第７の発明に係るリチウム二次電池用正極活物質の前駆体とリチウム塩との混合後、不活性または還元雰囲気下において、２００〜５００℃で焼成して、一般式：ＬｉＭＰＯ４（Ｍは、Ｆｅ、Ｍｎ、ＮｉおよびＣｏからなる群から選択される少なくともＣｏを含む１種以上）で表されるリチウム遷移金属複合リン酸塩を得ることを特徴とするリチウム二次電池用正極活物質の製造方法が提供される。
【００１８】
また、本発明の第９の発明によれば、第８の発明において、前記前駆体とリチウム塩との混合時に、さらに、炭素源を混合した後、６００〜８００℃で焼成することを特徴とするリチウム二次電池用正極活物質の製造方法が提供される。
さらに、本発明の第１０の発明によれば、第８の発明において、前記２００〜５００℃での焼成により得られたリチウム遷移金属複合リン酸塩と、炭素源との混合物を、不活性または還元雰囲気下において、６００〜８００℃で熱処理することを特徴とするリチウム二次電池用正極活物質の製造方法が提供される。
【００１９】
また、本発明の第１１の発明によれば、第８又は９の発明において、前記焼成前に、予め、前記前駆体の粉砕を行うことを特徴とするリチウム二次電池用正極活物質の製造方法が提供される。
さらに、本発明の第１２の発明によれば、第１０の発明において、前記熱処理前に、予め、前記リチウム遷移金属複合リン酸塩の粉砕を行うことを特徴とするリチウム二次電池用正極活物質の製造方法が提供される。
【発明の効果】
【００２３】
本発明のリチウム二次電池用正極活物質の前駆体の製造方法によれば、ＣｏとＰが原子レベルに均一に混合したオリビン型リチウム二次電池用正極活物質の前駆体を得ることができ、また、該前駆体を用いて得られる正極活物質は、粒子径が微細で組成的にも均一であり、さらに、該正極活物質を用いたリチウム二次電池は、優れた電池特性を示すものである。
また、本発明のリチウム二次電池用正極活物質の製造方法は、毒性のある化合物を用いることなく、容易に高収率で工業的規模の生産にも適したものであり、その工業的価値は、極めて大きい。
【図面の簡単な説明】
【００２４】
【図１】本発明に係る実施例１で得られた前駆体のＸ線回折パターンである。
【図２】本発明に係る実施例１で得られた複合リン酸塩のＸ線回折パターンである。
【図３】本発明に係る比較例１で得られた前駆体のＸ線回折パターンである。
【図４】本発明に係る比較例１で得られた複合リン酸塩のＸ線回折パターンである。
【発明を実施するための形態】
【００２５】
以下、本発明を項目毎に、詳細に説明する。
【００２６】
１．リチウム二次電池用正極活物質の前駆体の製造方法
本発明のリチウム二次電池用正極活物質の前駆体の製造方法は、一般式：ＮＨ４ＭＰＯ４・ｎＨ２Ｏ（Ｍは、Ｆｅ、Ｍｎ、ＮｉおよびＣｏからなる群から選択される少なくともＣｏを含む１種以上、０≦ｎ≦１）で表されるリン酸アンモニウム遷移金属からなるリチウム二次電池用正極活物質の前駆体の製造法であって、
２価のＭイオンとリン酸化物イオンとの混合溶液を調製する混合溶液調製工程と、アンモニアを添加して該混合溶液のｐＨを７〜９の範囲に調整して共沈殿させ、リン酸アンモニウムＭ塩（ＮＨ４ＭＰＯ４・ｎＨ２Ｏ）を得る晶析工程とを、備えることを特徴とする。
【００２７】
上記混合溶液調製工程においては、２価のＭイオンとリン酸化物イオンの混合溶液を調製する。次工程の晶析工程で得られるリン酸アンモニウムＭ塩の組成は、混合溶液の組成比に一致するため、混合溶液に含有されるＭイオンとリン酸化物イオンの比が、下記一般式（１）の組成比となるように、２価のＭ塩とリン酸化物を水に溶解させる。
ここで、Ｍとリン酸化物のモル比は、化学量論では１：１であるが、晶析時の収率を考慮して、リン酸化物に対するＭのモル比を０．９〜１．１までの範囲とすることができる。モル比が０．９０以下では、リン酸化物イオンの収率が悪化し、一方、１．１以上では、Ｃｏ３Ｏ４やＭｎＯ２といった不純物が生成しやすくなる。好ましくは０．９５〜１．０５となるように溶解する。Ｍとしての遷移金属のモル比は、得ようとするリン酸アンモニウムＭ塩におけるモル比とすればよい。
一般式（１）：ＮＨ４ＭＰＯ４・ｎＨ２Ｏ
（Ｍは、Ｆｅ、Ｍｎ、ＮｉおよびＣｏからなる群から選択される少なくともＣｏを含む１種以上、０≦ｎ≦１）
【００２８】
２価のＭ塩としては、水溶性の塩を広く用いることができるが、２価の無機塩が好ましい。具体的には、Ｍイオンの供給原料として、硫酸塩または塩化物塩から選択される１種以上の水溶性金属塩を用いることが好ましい。
また、リン酸化物としては、水溶性のものを用いることができ、具体的には、リン酸化物イオンの供給原料として、リン酸またはリン酸二水素アンモニウムから選択される１種以上の水溶性金属塩を用いることが好ましい。
【００２９】
次工程である晶析工程では、酸性を示す混合溶液にアンモニアを添加し、該混合溶液のｐＨを７〜９の範囲に調整して、Ｍイオンとリン酸化物イオンを共沈殿させ、リン酸アンモニウムマンガン鉄を得る。
リン酸アニオンと金属イオンは、溶液中での共存状態では、完全に均一に混合された状態となっており、これを共沈殿させることで、Ｍとリン酸が厳密に混合され、均一な組成の共沈物を得ることができる。
【００３０】
ここで、制御するｐＨの範囲と、アンモニアを用いることが、重要である。ｐＨが７未満では、アンモニアと金属イオンとリン酸イオンが完全に反応せず、混合溶液中に残存し、収率が低下するとともに、組成ずれを起こす。また、ｐＨが９を超えると、金属イオンの酸化が起こりすくなり、Ｃｏ３Ｏ４やＭｎＯ２といった不純物が生成し、リチウム塩と混合して熱処理した後も、異相として残り、特性を悪化させる。
ｐＨを高ｐＨ側に制御して、共沈殿させる目的のみであれば、アルカリ金属水酸化物等を用いることができるが、アルカリ金属水酸化物を用いると、アルカリ金属が共沈殿物に残留して不純物となる。特に、水酸化ナトリウムを用いると、残留する不純物としてナトリウムが多くなり、最終的に得られるリチウム二次電池用正極活物質中のナトリウムが高くなり、正極活物質の特性を悪化させる。
ｐＨを７〜９に制御することで、組成ずれがなく、不純物を含まないリチウム二次電池用正極活物質の前駆体として適したリン酸アンモニウムマンガン鉄を得ることができる。このとき原料溶液に金属イオンのみを溶解し、そこにリン酸とアンモニアの混合溶液を滴下しても、リン酸アンモニウムＭ塩を得ることができるが、硫酸根が多く残留してしまい洗浄で除去することは困難である。
【００３１】
上記晶析工程においては、非酸化性雰囲気下で、共沈殿させることが好ましい。非酸化性雰囲気下とすることで、酸化によるＦｅ３Ｏ４やＭｎＯ２といった不純物の生成を抑制することができる。非酸化性雰囲気下としては、窒素ガス等の不活性ガス雰囲気とすることが好ましい。
また、晶析中は、混合溶液の液温を２５〜６０℃に保持することが好ましい。該液温が２５℃未満では、混合溶液中での金属イオンの溶解度が低く、Ｍとリン酸の析出速度に差が生じて、組成ずれを起こすことがある。また、液温の上限は、６０℃とすることが好ましい。液温が６０℃を超えると、混合溶液中での金属イオンの溶解度が高くなり、析出速度が低下して、得られるリン酸アンモニウムＭ塩の結晶性が高くなり過ぎ、最終的に得られる正極活物質が粗粒化する場合がある。
【００３２】
上記晶析工程に用いられる装置としては、反応を均一に生じさせるため、撹拌装置付の反応槽が好ましく、晶析時の雰囲気制御を可能とするため、密閉構造を有するものとすることがより好ましい。
晶析反応終了後、ろ過、遠心分離などにより固液分離し、不純物を除去するため、上記晶析工程で得られたリン酸アンモニウムＭ塩を十分に水洗した後、乾燥させる。ここで、上記リン酸アンモニウムＭ塩は、微細な粒子構造を持っているため、水洗により、ナトリウム等の不純物が容易に除去可能である。
【００３３】
晶析工程で得られたリン酸アンモニウムＭ塩は、乾燥時に酸化しやく、金属元素が酸化して、不純物としての異相が残ることがある。このため、洗浄後の乾燥は、非酸化性雰囲気中で行う。非酸化性雰囲気中であれば、特に限定されるものではないが、不活性雰囲気中または真空雰囲気中で行うこと好ましい。
また、乾燥温度は、酸化が抑制可能な範囲であればよく、２５０℃以下とすることが好ましく、１５０℃以下とすることがより好ましい。一方、乾燥温度の下限は、６０℃以上とすることが好ましく、９０℃以上とすることがより好ましい。６０℃未満では、乾燥に時間がかかるとともに付着水や必要以上の結晶水残るため、好ましくない。無水化できる程度に乾燥することがより好ましい。
【００３４】
上記製造方法では、Ｍとして、Ｆｅ、Ｍｎ、ＮｉおよびＣｏからなる群から選択される少なくともＣｏを含む１種以上の遷移金属イオンを混合させる場合、２価の遷移金属イオンと、リン酸化物イオンとの混合溶液を調製して、遷移金属とリン酸化物を同時に共沈殿させているが、２価の各遷移金属イオンとリン酸化物イオンの混合溶液を個別に調製するとともに、晶析工程においても、各混合溶液を個別にｐＨ調整して共沈させ、遷移金属のモル比で混合して、前駆体としてもよい。上記遷移金属を含むリン酸アンモニウム遷移金属塩は、類似の構造を持つため、それぞれを十分に混合することで、低温の熱処理でも、均一な組成のリチウム遷移金属複合リン酸塩を得ることができる。
【００３５】
２．リチウム二次電池用正極活物質の前駆体
本発明のリチウム二次電池用正極活物質の前駆体は、上記製造方法によって得られるものであり、上記一般式（１）で表され、ナトリウム含有量が０．０１質量％以下であることを特徴とする。
【００３６】
本発明のリチウム二次電池用正極活物質の前駆体は、上記製造方法によって得られるため、Ｍとリン酸化物が原子レベルで均一に混合されたものとなっている。このため、リチウム塩と混合後の低温の焼成によっても、組成の均一化が可能であり、粒子径が微細なリチウム遷移金属複合リン酸塩が得られる。
また、ナトリウム含有量が０．０１質量％以下であり、得られる正極活物質で十分な特性が得られる。ナトリウム含有量が０．０１質量％を超えると、オリビン構造中のＬｉイオンの移動がＮａで阻害されるために、得られた正極活物質を用いた正極性能が低下する。
【００３７】
３．リチウム二次電池用正極活物質の製造方法
本発明のリチウム二次電池用正極活物質の製造方法は、リチウム二次電池用正極活物質（以下、単に正極活物質ということがある）の前駆体である上記リン酸アンモニウムＭ塩とリチウム塩を混合後、不活性または還元雰囲気下において、２００〜５００℃で焼成して、リチウム遷移金属複合リン酸塩、すなわち、リチウム二次電池用正極活物質を得ることを特徴とする。
【００３８】
上記製造方法においては、リチウム遷移金属複合リン酸塩に導電性を付与するため、リン酸アンモニウムＭ塩とリチウム塩との混合時に、炭素源となる化合物（以下、単に炭素源ということがある）を、更に混合した後、６００〜８００℃で焼成してもよい。
【００３９】
炭素源を混合せず、焼成して得られたリチウム遷移金属複合リン酸塩も、正極活物質として用いることが可能であるが、電池製造時に導電性を付与する工数を削減するとともに、良好な導電性を得るため、リチウム遷移金属複合リン酸塩を、黒鉛と複合化することが好ましい。このため、上記焼成で得られたリチウム遷移金属複合リン酸塩と炭素源を混合した後、不活性または還元雰囲気下において、６００〜８００℃で熱処理して、正極活物質とすることが好ましい。
【００４０】
（３−１）焼成工程
焼成工程においては、先ず、上記リン酸アンモニウムＭ塩とリチウム塩を混合する。リン酸アンモニウムＭ塩とリチウム塩との混合は、リン酸アンモニウムＭ塩とリチウム塩を、下記一般式（２）で表されるリチウム遷移金属複合リン酸塩が得られるように、混合するものである。
一般式（２）：ＬｉＭＰＯ４
（Ｍは、Ｆｅ、Ｍｎ、ＮｉおよびＣｏからなる群から選択される少なくともＣｏを含む１種以上）
【００４１】
リチウム塩としては、特に限定されるものではなく、水酸化リチウム、炭酸リチウム、酢酸リチウムなど一般的なリチウム塩を用いることができる。
【００４２】
混合方法は、リン酸アンモニウムＭ塩とリチウム塩を、十分に混合できる混合機を用いればよく、具体的には、シェイカーミキサー、あるいはアルミナ、ジルコニア球を用いた乾式、湿式ミルなどを用いることができる。特に、最終的に得られる正極活物質を微粒化するためには、リン酸アンモニウムＭ塩を、予め焼成前に粉砕しておくことが好ましく、リチウム塩との混合時に、粉砕を同時にすることが好ましい。この場合には、ボールミル、遊星ミル、振動ミル、ビーズミル等などのミルを用いることで、混合と同時に粉砕を行うことも可能となり、好ましい。
【００４３】
リチウム塩との混合後、該混合物を不活性または還元雰囲気下で、２００〜５００℃、好ましくは３００〜４００℃で焼成する。
本発明のリン酸アンモニウムＭ塩は、原子レベルでＭとリン酸が均一に混合された状態となっていることから、上記温度範囲による焼成でも、均質化され、良好な結晶性を有するリチウム遷移金属複合リン酸塩（ＬｉＭＰＯ４）、すなわち、リチウム二次電池用正極活物質を得ることができる。焼成温度が２００℃未満では、反応原料である炭酸リチウムなどが残存することがあり、また、５００℃を超えると、粒子の焼結が進行して、粗大粒子が生成され、最終的に得られる正極活物質の導電性が低下する。
【００４４】
リン酸アンモニウムＭ塩と、リチウム塩と炭素源を同時に混合した場合、炭素源により粒成長を抑制されるので、炭素源が黒鉛化する温度で焼成する。用いる炭素源にもよるが６００℃以上で黒鉛化が進行するので、６００〜８００℃、好ましくは６００〜７００℃で焼成することにより、黒鉛複合化したリチウム遷移金属複合リン酸塩を得ることができる。
焼成温度が６００℃未満では、炭素の黒鉛化が進行せず、正極活物質に十分な導電性が得られない。また、焼成温度が８００℃を超えると、粒子の焼結が進行して粗大化し、正極活物質の導電性が低下する。
上記還元雰囲気としては、不純物の混入を抑制するため、不活性ガスと水素ガスの混合ガスが好ましく、混合ガス中の水素ガス含有量としては、１〜２０容量％とすることが好ましい。また、焼成温度での保持時間は、良好な結晶性を得るため、１〜１０時間とすることが好ましい。
【００４５】
（３−２）炭素源混合工程
炭素源混合工程は、リチウム遷移金属複合リン酸塩に導電性を付与するために、炭素源を、最終的な正極活物質において、炭素含有率が１〜５質量％になるように混合する工程である。
炭素源としては、焼成によって、黒鉛化して導電性炭素質材料となるものであれば、特に限定されるものではなく、天然黒鉛、人工黒鉛等の黒鉛、アセチレンブラックやケッチェンブラックなど等のカーボンブラック類、炭素繊維、ショ糖などの一般的な炭化水素類、アスコルビン酸その他、分解によって炭素質を生じる有機化合物等を幅広く用いることができる。
また、炭素源に含まれる炭素原子の量は、焼成により、炭素源より減少する傾向がある。このため、炭素源の配合量は、焼成後に含有される炭素量に対して、質量比で４０〜１２０％多くすることが好ましく、５０〜１２０％多くすることがより好ましい。
【００４６】
上記混合は、上記リン酸アンモニウムＭ塩もしくは焼成によって得られたリチウム遷移金属複合リン酸塩と、炭素源が均一に混合されるように、シェイカーミキサー、あるいはアルミナ、ジルコニア球を用いた乾式、湿式ミルなどを用いて十分に行うことが好ましい。
炭素源混合工程においても、リン酸アンモニウムＭ塩もしくは焼成によって得られたリチウム遷移金属複合リン酸塩を、粉砕することで、最終的に得られる正極活物質を微粒化するとともに、均一に粒子を導電性炭素質材料で被覆することができるため、混合と同時に粉砕しておくことが好ましい。このため、ボールミル、遊星ミル、振動ミル、ビーズミル等などのミルを用いることが好ましい。なお、リン酸アンモニウムＭ塩と混合する場合は、上述のようにリチウム塩との混合と同時に行うことが好ましい。
【００４７】
（３−３）熱処理工程
炭素源混合工程で、炭素源を混合したリチウム遷移金属複合リン酸塩を、焼成工程で炭素源を混合した場合と同様に、不活性または還元雰囲気下で、６００〜８００℃、好ましくは６００〜７００℃で熱処理することにより、炭素質材料と複合化され導電性が良好なリチウム遷移金属複合リン酸塩、すなわち、リチウム二次電池用正極活物質を得ることができる。
【００４８】
上記焼成工程および熱処理工程における炉としては、例えば、バッチ炉、ローラーハースキルン、プッシャー炉、ロータリーキルン、流動床炉など、一般的な熱処理炉・焼成炉を用いることができる。処理中は、コバルト、マンガンの酸化を抑制するため、窒素、アルゴンなどの不活性ガス、または窒素と水素の混合ガスの還元雰囲気とすることから、雰囲気制御が可能な炉を用いることが好ましい。
上記、正極活物質は、均一微細な一次粒子で構成されているが、電池の電極作製工程において、必要に応じて、これを粉砕、分級して用いることができる。
【００４９】
４．リチウム二次電池用正極活物質
本発明の正極活物質は、均一微細な一次粒子で構成された上記一般式（２）で表されるオリビン型リチウム遷移金属複合リン酸塩からなるものであり、一次粒子の平均粒径が５０〜１０００ｎｍであり、ＢＥＴ比表面積が５〜５０ｍ２／ｇである。これにより、正極活物質として用いたときに十分な電池容量が得られる。
なお、一次粒子径は、走査型電子顕微鏡観察により測定することができ、二次粒子径は、レーザー散乱回折法で測定することができる。
【００５０】
ここで、一般式（２）中のＭを、ＭｅａＣｏ１−ａ（Ｍｅは、Ｆｅ、ＭｎおよびＮｉからなる群から選択される１種以上）と表した場合、ａは、０．２≦ａ≦０．６であることが好ましい。ａが０．６を超える場合、Ｍｅの含有量が多すぎて、電池として十分な容量が得られないことがある。ａが０．２未満の際は、コバルト含有量が高すぎて、電池電圧が高くなり、電解液の電位窓を超えるため、電池が安定して作動しなくなることがある。
一次粒子の平均粒径が５０ｎｍ未満になると、正極活物質のかさ密度が低くなり、電池の正極活物質として用いた場合に、容積あたりの電池容量が低くなりすぎる。一方、一次粒子の平均粒径が１０００ｎｍを超えると、電池反応の際のリチウムイオン及び電子伝導率が低く、高抵抗なＬｉＭＰＯ４粒子内部をリチウムイオン、電子が移動する距離が大きくなり、電池の反応速度が極めて遅くなり、電池抵抗が上昇するとともに、十分な電池容量が得られない。一次粒子の平均粒径は、１００〜８００ｎｍであることが好ましい。
【００５１】
一次粒子は、その個数の８０％以上の粒子が含まれる粒径範囲が５０〜１０００ｎｍ内であることが好ましい。これにより、微粒子や粗大粒子が含まれず、良好な電池特性が得られる。５０ｎｍ未満の粒子が多くなると、電流の集中などにより、電池容量やサイクル特性が低下することがある。一方、１０００ｎｍを超える粒子が多いと、ＬｉＭＰＯ４粒子内部をリチウムイオン、電子が移動する距離が大きくなり、電池の反応速度が極めて遅くなり、電池抵抗が上昇するとともに、電池容量が低下することがある。粒径範囲は、一次粒子を３００個以上測定することで求めることができる。一次粒子の粒径範囲は、１００〜１０００ｎｍであることが、電池特性をより良好なものとするために、好ましい。
【００５２】
二次粒子の平均粒径は、０．５μｍ〜２０μｍであることが好ましい。二次粒子の平均粒径が０．５μｍ未満になると、正極活物質のかさ密度が低くなり、電池の容積のあたりの容量が低くなりすぎることがある。一方、２０μｍを超えると、粗大粒子が混在するようになり、電池製造時のペーストが均一なものにできないことがある。
また、ＢＥＴ比表面積が５ｍ２／ｇ未満では、電池の正極を構成したときに、十分な電解液との接触が得られず、電池抵抗の上昇や導電性の低下が生じる。また、５０ｍ２／ｇを超えると、正極活物質のかさ密度が低くなりすぎる。
【００５３】
上記正極活物質においては、十分な導電性を得るため、炭素含有率が１〜５質量％であることが好ましい。炭素含有率が１質量％未満では、正極活物質の導電性が十分でなく、電池容量や出力が低下することがある。また、５質量％を超えると、正極活物質中のリチウム遷移金属複合リン酸塩（ＬｉＭＰＯ４）が少なくなり、電池容量が低下することがある。
【００５４】
本発明の正極活物質は、例えば、Ｃ２０２３型コイン電池の正極活物質として用いた場合、初期充電容量と放電容量の比である初期効率が６５％以上の良好な電池特性を示すものであり、リチウム二次電池用として好適である。
【００５５】
５．リチウム二次電池
本発明によるリチウム二次電池は、正極、負極、非水電解質など、一般のリチウム二次電池と同様の構成要素から構成される。
以下、本発明のリチウム二次電池の実施形態について、その構成要素、用途などの項目に分けて詳しく説明するが、以下の実施形態は、例示にすぎず、本発明のリチウム二次電池は、本明細書に記載の実施形態を始めとして、当業者の知識に基づいて、種々の変更、改良を施した形態で実施することができる。
【００５６】
（ａ）正極
正極は、本発明の正極活物質、導電材および結着剤を含んだ正極合材から形成される。
詳しくは、粉末状の正極活物質、導電材を混合し、それに結着剤を加え、必要に応じて、粘度調整などのための溶剤を、さらに添加して、正極合材ペーストを調整し、その正極合材ペーストを、たとえば、アルミニウム箔製の集電体の表面に塗布、乾燥、必要に応じて加圧することにより、シート状の正極を作製する。
導電材は、正極の電気伝導性を確保するためのものであり、たとえば、カーボンブラック、アセチレンブラック、黒鉛などの炭素物質粉状体の１種または２種以上を混合したものを用いることができる。
結着剤は、活物質粒子を繋ぎ止める役割を果たすもので、たとえば、ポリテトラフルオロエチレン、ポリフッ化ビニリデン、フッ素ゴムなどの含フッ素樹脂、ポリプロピレン、ポリエチレンなどの熱可塑性樹脂、その他の適切な材料を用いることができる。
【００５７】
また、必要に応じて、正極合材に添加する溶剤、つまり、活物質、導電材、活性炭を分散させ、結着剤を溶解する溶剤としては、Ｎ−メチル−２−ピロリドンなどの有機溶剤を用いることができる。
また、活性炭を、電気二重層容量を増加させるために、添加することができる。
このような正極活物質、導電材、および結着剤を混合し、必要に応じて、活性炭、溶剤を添加し、これを混練して正極合材ペーストを調製する。
【００５８】
正極合材中のそれぞれの混合比も、リチウムイオン二次電池の性能を決定する重要な要素となりうる。正極合材の固形分の全体（溶剤を除く意味）を１００質量％とした場合、一般のリチウム二次電池の正極と同様、それぞれ、正極活物質は、６０〜９５質量％、導電材は、１〜２０質量％、結着剤は、１〜２０質量％とすることが望ましい。
たとえば、アルミニウムなどの金属箔集電体の表面に、充分に混練した上記の正極合材ペーストを塗布し、乾燥して、溶剤を飛散させ、必要に応じて、その後に、電極密度を高めるべくロールプレスなどにより圧縮することにより、正極をシート状に形成することができる。シート状の正極は、目的とする電池に応じて適当な大きさに裁断などを行い、電池の作製に供することができる。
【００５９】
（ｂ）負極
負極には、金属リチウム、リチウム合金など、また、リチウムイオンを吸蔵および脱離できる負極活物質に結着剤を混合し、適当な溶剤を加えてペースト状にした負極合材を、銅などの金属箔集電体の表面に、塗布、乾燥し、必要に応じて、電極密度を高めるべく圧縮して、形成したものを使用する。このとき、負極活物質として、たとえば、天然黒鉛、人造黒鉛、フェノール樹脂などの有機化合物焼成体、コークスなどの炭素物質の粉状体を用いることができる。この場合、負極結着剤としては、正極と同様に、ポリフッ化ビニリデンなどの含フッ素樹脂などを、これら負極活物質および結着剤を分散させる溶剤としては、Ｎ−メチル−２−ピロリドンなどの有機溶剤を用いることができる。
【００６０】
（ｃ）セパレータ
正極と負極の間には、セパレータを挟み装填する。セパレータは、正極と負極とを分離し、電解質を保持するものであり、ポリエチレン、ポリプロピレンなどの薄い微多孔膜を用いることができる。
【００６１】
（ｄ）非水系電解質
非水系電解質は、支持塩としてのリチウム塩を、有機溶媒に溶解したものである。
有機溶媒としては、エチレンカーボネート、プロピレンカーボネート、ブチレンカーボネート、トリフルオロプロピレンカーボネートなどの環状カーボネート、また、ジエチルカーボネート、ジメチルカーボネート、エチルメチルカーボネート、ジプロピルカーボネートなどの鎖状カーボネート、さらに、テトラヒドロフラン、２−メチルテトラヒドロフラン、ジメトキシエタンなどのエーテル化合物、エチルメチルスルホン、ブタンスルトンなどの硫黄化合物、リン酸トリエチル、リン酸トリエチル、リン酸トリオクチルなどのリン化合物などから選ばれる１種を単独で、あるいは２種以上を混合して用いることができる。
【００６２】
上記支持塩としては、ＬｉＰＦ６、ＬｉＢＦ４、ＬｉＣｌＯ４、ＬｉＡＳＦ６、ＬｉＮ（ＣＦ３ＳＯ２）２など、およびそれらの複合塩を用いることができる。さらに、非水電解質は、ラジカル補足剤、界面活性剤や難燃剤などを含んでいてもよい。
【００６３】
以上のように構成される本発明のリチウム二次電池であるが、その形状は、円筒型、積層型など、種々のものとすることができる。いずれの形状を採る場合であっても、正極および負極を、セパレータを介して、積層させて電極体とし、正極集電体および負極集電体から外部に通ずる正極端子および負極端子までの間を、集電用リードなどを用いて接続し、この電極体に上記の非水電解質を含浸させ、電池ケースに密閉して電池を完成させる。
本発明のリチウム二次電池においては、本発明のリチウム二次電池用正極活物質を正極材料として用いた正極を備えており、４．０〜４．８Ｖという高電位で充放電を行なうことが可能で、従来のリチウム金属複合酸化物よりも、高いエネルギー密度で、かつ安全性が高いリチウム二次電池を工業的に実現できる。
【実施例】
【００６４】
以下、本発明を実施例及び比較例により、更に具体的に説明する。なお、実施例で用いた金属の化学分析方法、Ｘ線回折及び比表面積の測定方法、電池容量の評価方法は、以下の通りである。
【００６５】
（１）金属元素の分析：
ＩＣＰ発光分析装置（ＶＡＲＩＡＮ社、７２５ＥＳ）を用いて、ＩＣＰ発光分析法により分析した。
（２）Ｘ線回折：
粉末Ｘ線回折装置（ＰＡＮＡＬＹＴＩＣＡＬ社製、Ｘ‘Ｐｅｒｔ  ＰＲＯ）を用いて、得られた正極活物質について、Ｃｕ−Ｋα線による粉末Ｘ線回折で測定した。
（３）比表面積：
ＢＥＴ法測定機（ユアサアイオニックス株式会社製  カンタソーブＱＳ−１０）を用いて、窒素ガス吸着によるＢＥＴ法で測定した。
（４）電池容量の評価：
得られた正極活物質について、以下の手順でコイン型電池を作製し、電池の充放電容量を測定して評価した。
正極活物質に、導電材としてアセチレンブラック３３質量％、結着材としてポリビニリデンフルオライド（ＰＶＤＦ）１７質量％、Ｎ−メチルピロリドン（ＮＭＰ）溶液を添加混合し、上記正極活物質５０質量％−導電材３３質量％−ＰＶＤＦ１７質量％の混合物を得た。
この混合物をアルミ箔上に塗布し、８０℃で乾燥後、電極寸法の直径１１ｍｍφに打ち抜き、プレス圧９８ＭＰａ（１．０ｔｏｎｆ／ｃｍ２）でプレスして電極を作製した。
この電極を正極とし、グローブボックス内で負極として金属Ｌｉ、電解液として、ＬｉＭｎＰＯ４には、電解質ＬｉＣｌＯ４１モル／Ｌを含んだエチレンカーボネート（ＥＣ）とジメチルカーボネート（ＤＭＣ）の等量混合液（容積比でＥＣ／ＤＭＣ＝１／１）、また、ＬｉＣｏＰＯ４には、電解質ＬｉＰＦ６１モル／Ｌを含有するエチレンカーボネート（ＥＣ）とエチルメチルカーボネート（ＥＭＣ）とジメチルカーボネート（ＤＭＣ）の等量混合液（容積比でＥＣ／ＥＭＣ／ＤＭＣ＝１／１／１）を、それぞれ用いて、Ｃ２０２３型コイン電池を作製した。
電池の充放電を、充電０．２ｍＡ／ｃｍ２、５．２Ｖ、休止６０分、放電０．２ｍＡ／ｃｍ２、２．０Ｖ、２５℃の条件で実施し、２サイクル目の放電容量を、評価値として用いた。
【００６６】
［比較例１］
硫酸マンガンｎ水和物（中央電工製：９９．９質量％）１７４ｇ（Ｍｎとして１モル）とリン酸（和光社製：純度８５．０質量％以上）１モル（１１５ｇ）を蒸留水１Ｌに入れ、攪拌機で１ｈよく攪拌し、原料溶液とした。
原料溶液を２Ｌのセパラブルフラスコに入れ、内部を窒素で置換しながら、攪拌機で攪拌した。３０分後、原料溶液に２５質量％アンモニア水（和光社製）をｐＨが８．０〜８．２になるまで滴下した。滴下終了後、セパラブルフラスコを窒素で置換しながら３０分撹拌を継続して反応を完全に進行させた。この反応液を吸引濾過で濾過し、水で洗浄して生成した固形物を回収した。回収した固形物を真空下１００℃で一昼夜乾燥して前駆体を得た。
得られた前駆体は、Ｘ線回折分析により、リン酸アンモニウムマンガン（ＮＨ４ＭｎＰＯ４）と同定された。図３に得られた前駆体（リン酸アンモニウムマンガン）のＸ線回折チャートを示す。得られた前駆体のナトリウム含有量は、分析下限（２０質量ｐｐｍ）以下であった。
【００６７】
上記リン酸アンモニウムマンガン３０ｇ、炭酸リチウム（関東化学社製鹿特級：９９．０％）５．９ｇおよびエタノール６０ｍｌを、φ１ｍｍジルコニアボールが６５０ｇの入った内容積５００ｍｌジルコニア製ポットに入れ、遊星ボールミル（フリッチュジャパン製）により３５０ｒｐｍで３０分間混合粉砕した。ジルコニアボールを篩い分けし、真空乾燥によりエタノールを除去した。
得られた混合物を電気炉で、窒素−２容量％水素混合ガスを１Ｌ／分で炉内をパージしながら、昇温速度１０℃／分で昇温後、５００℃で５時間焼成して、リチウム遷移金属複合リン酸塩を得た。
複合リン酸塩は、Ｘ線回折分析により、リチウムマンガン複合リン酸塩（ＬｉＭｎＰＯ４）と同定された。図４に得られた複合リン酸塩（リチウムマンガン複合リン酸塩）のＸ線回折チャートを示す。
【００６８】
上記複合リン酸塩３０ｇとスクロース３．８４ｇを、φ５ｍｍジルコニアボールが３５０ｇの入った内容積２５０ｍｌジルコニア製ポットに入れ、遊星ボールミルにより２５０ｒｐｍで１０分間混合した。ジルコニアボールを篩い分けした後、この混合物電気炉で、窒素−２容量％水素混合ガスを１Ｌ／分で炉内をパージしながら、昇温速度１０℃／分で１９０℃にして２時間保持した後、更に６５０℃まで昇温して、５時間の熱処理して、正極活物質を得た。
この正極活物質のリチウム：マンガン：リンの組成は、原子比で１．０３：１．００：１．００であり、炭素含有量は、３．０ｗｔ％であった。走査型電子顕微鏡（ＳＥＭ）観察を行ったところ、一次粒子の粒径範囲は１００〜５００ｎｍにあり、平均粒径は３００ｎｍであった。また、比表面積は２７．２ｍ２／ｇであった。電池評価を実施すると、初期充電容量は６１ｍＡｈ／ｇ、初期放電容量は５５ｍＡｈ／ｇ、初期効率は９０％であり、充放電容量が低いものであった。
【００６９】
［実施例１］
硫酸マンガンｎ水和物に替えて、硫酸コバルト七水和物（工業用）１モルを用いたこと、焼成温度を６００℃としたこと、スクロースと混合して熱処理を行わなかったこと以外は、実施例１と同様にして、正極活物質を得るとともに評価した。
得られた前駆体は、Ｘ線回折分析により、リン酸アンモニウムコバルト（ＮＨ４ＣｏＰＯ４）と同定された。図１に得られた前駆体（リン酸アンモニウムコバルト）のＸ線回折チャートを示す。得られた前駆体のナトリウム含有量は、分析下限（２０質量ｐｐｍ）以下であった。
また、得られた複合リン酸塩は、Ｘ線回折分析により、リチウムコバルト複合リン酸塩（ＬｉＣｏＰＯ４）と同定された。図２に得られた複合リン酸塩（リチウムコバルト複合リン酸塩）のＸ線回折チャートを示す。
この正極活物質のリチウム：コバルト：リンの組成は、原子比で０．９７：１．００：１．００であった。走査型電子顕微鏡（ＳＥＭ）観察を行ったところ、一次粒子の粒径範囲は５００〜１０００ｎｍにあり、平均粒径は７５０ｎｍであった。また、比表面積は７．１８ｍ２／ｇであった。電池評価を実施すると、初期充電容量は１６０ｍＡｈ／ｇ、初期放電容量は１１４ｍＡｈ／ｇ、初期効率は７１％であった。
【００７０】
［実施例２］
硫酸コバルト七水和物（工業用）０．５００モル（１４０．６ｇ）と硫酸マンガンｎ水和物（中央電工製：９９．９質量％）０．５００モル（８５．２７ｇ））とリン酸（和光社製：純度８５．０質量％以上）１モル（１１５．３ｇ）を、蒸留水で２Ｌにメスアップし、攪拌機で１時間攪拌し、原料溶液とした。また、２５質量％アンモニア水溶液をｐＨ調整溶液とした。
撹拌機付５Ｌのセパラブルフラスコに１Ｌの純水を入れ、内部を窒素で置換しながら、３０分攪拌した。ｐＨ調整溶液をｐＨコントローラにつなぎ、ｐＨを８．０〜８．２に制御しながら、原料溶液を毎分１０ｍＬの速度で添加した。滴下終了後、セパラブルフラスコを窒素で置換しながら３０分撹拌を継続して共沈殿反応を完全に進行させた。反応後のスラリーを吸引濾過で固液分離した後、純水で２回レパルプ水洗浄を行った。
水洗後、１２０℃真空下で２４時間乾燥して、リン酸アンモニウムマンガンコバルトを得た。
上記リン酸アンモニウムマンガンコバルト３０ｇ、炭酸リチウム（関東化学社製鹿特級：９９．０質量％）５．９４ｇおよびエタノール６０ｍｌを、φ１．０ｍｍジルコニアボール６５０ｇの入った内容積５００ｍｌジルコニア製ポットに入れ、遊星ボールミル（フリッチュジャパン製）により３５０ｒｐｍで１０分間混合するとともに粉砕した。処理後、スラリーとジルコニアボールを篩い分けし、常温、真空下で２４時間乾燥してエタノールを除去した。
電気炉を用いて得られた混合物を、９８容量％窒素と２容量％水素の混合ガスを１Ｌ／分の流量で炉内にパージしながら１０℃／分で昇温した後、３５０℃５時間焼成した。
焼成物をＸ線回折で分析すると、オリビン型リチウムマンガンコバルト複合リン酸塩単相と同定され、リチウムマンガンコバルト複合リン酸塩が得られたことが確認された。得られた前駆体のナトリウム含有量は、分析下限（２０質量ｐｐｍ）以下であった。
【００７１】
上記リチウムマンガンコバルト複合リン酸塩３０ｇとスクロース３．００ｇを、φ５ｍｍジルコニアボール３５０ｇの入った内容積５００ｍｌジルコニア製ポットに入れ、遊星ボールミル（フリッチュジャパン製）により２５０ｒｐｍで１０分間混合した。処理後、ジルコニアボールを篩い分けした後、この混合物を、電気炉を用いて９８容量％窒素＋２容量％水素の混合ガスを１Ｌ／分の流量で炉内にパージしながら昇温速度１０℃／分で１９０℃まで昇温後、２時間保持し、さらに昇温して、６５０℃で５時間の焼成を行い、正極活物質を得た。
この正極活物質のＬｉ：Ｍｎ：Ｃｏ：Ｐの組成は、モル比で１．００：０．５０：０．５０：１．００であり、炭素量は２．２質量％であった。
Ｘ線回折分析から、オリビン型リチウムマンガンコバルト複合リン酸塩単相であることが確認された。また、走査型電子顕微鏡（ＳＥＭ）観察を行うと、一次粒子の粒径範囲は１００〜２００ｎｍにあり、平均粒径は１５０ｎｍであった。また、ＢＥＴ法により求めた正極活物質の比表面積は、２６．５ｍ２／ｇであった。
正極活物質の電池評価を実施したところ、初期充電容量は１３０ｍＡｈ／ｇ、初期放電容量は９０ｍＡｈ／ｇ、初期効率は６９％であった。
【００７２】
［実施例３］
硫酸コバルト七水和物（工業用）０．７００モル（１９０．８ｇ）と硫酸鉄７水和物（工業用）０．３００モル（８３．４ｇ）とリン酸（和光社製：純度８５．０質量％以上）１モル（１１５．３ｇ）を、蒸留水で２Ｌにメスアップし、攪拌機で１時間攪拌し、原料溶液とした以外は、実施例２と同様にして正極活物質を得るとともに評価した。
この正極活物質のＬｉ：Ｆｅ：Ｃｏ：Ｐの組成は、モル比で１．００：０．３０：０．７０：１．００であり、炭素量は２．３質量％であった。
Ｘ線回折分析から、オリビン型リチウム鉄コバルト複合リン酸塩単相であることが確認された。また、走査型電子顕微鏡（ＳＥＭ）観察を行うと、一次粒子の粒径範囲は、１５０〜３００ｎｍにあり、平均粒径は２５０ｎｍであった。また、ＢＥＴ法により求めた正極活物質の比表面積は、２５．５ｍ２／ｇであった。
正極活物質の電池評価を実施したところ、初期充電容量は１４０ｍＡｈ／ｇ、初期放電容量は９７ｍＡｈ／ｇ、初期効率は６９％であった。
【００７３】
［比較例２］
晶析工程において、アンモニア水により、ｐＨを６．０〜６．２の範囲に制御した以外は、実施例１と同様にして、前駆体を得た。
得られた前駆体は、Ｘ線回折分析によると、ＮＨ４ＣｏＰＯ４とＣｏＯ（ＯＨ）とＣｏ３Ｏ４の混合物であったため、以後の実験を中止した。
【００７４】
［比較例３］
晶析工程において、アンモニア水により、ｐＨを９．５〜９．７の範囲に制御した以外は、実施例１と同様にして、前駆体を得た。
晶析後の固液分離時に回収した液は、紫色を呈していた。化学分析の結果、原料収率がコバルト９８％、リン９７％と低い値を示した。コバルトがアンミン錯体化したためと、考えられる。回収率が低く、実用上に問題があるため、以後の実験を中止した。
【産業上の利用可能性】
【００７５】
本発明のリチウム二次電池用正極活物質の前駆体の製造方法によれば、リチウム二次電池用正極活物質の製造原料として、好適な均一微細な前駆体であるリン酸アンモニウムＭ塩を得ることができ、また、該正極活物質の前駆体は、リチウム塩と混合後、不活性または還元雰囲気下において、２００〜５００℃で焼成することにより、リチウム二次電池用正極活物質であるリチウム遷移金属複合リン酸塩を得ることができる。さらに、本発明の正極活物質は、例えば、Ｃ２０２３型コイン電池の正極活物質として用いた場合、初期充電容量と放電容量の比である初期効率が６５％以上の良好な電池特性を示すものであり、リチウム二次電池用として好適であり、産業上の利用可能性は、高い。
【図１】
0005712959.tif 000002
【図２】
0005712959.tif 000003
【図３】
0005712959.tif 000004
【図４】
0005712959.tif 000005